【手続補正書】
【提出日】平成22年3月5日(2010.3.5)
【手続補正１】
【補正対象書類名】明細書
【補正対象項目名】００５４
【補正方法】変更
【補正の内容】
【００５４】
【数２】
2007238616.tif 000001
（式中、αは１〜３であり、０．０１  ≦  ｘｋであり、そして  ｙｋ  ≦ αであり、ｐは０．５〜３でありそしてｎは１〜１００である。）
である。］
方法を第一段階で成分Ｃを遊離基開始剤の存在下に成分Ｄの一部ｘｋＤとまたは成分Ｄ’の一部ｘｎＤ’と反応させ、得られる反応溶液を第二段階で遊離基開始剤の存在下に成分Ｅの全量と反応させそして得られる反応溶液を第三段階で遊離基開始剤の存在下に成分Ｄの残量（α−ｘｎ）Ｄとまたは成分Ｄ’の残量（α−ｘｎ）Ｄ’と反応させるのも有利である。
【手続補正２】
【補正対象書類名】明細書
【補正対象項目名】００５６
【補正方法】変更
【補正の内容】
【００５６】
第一段階で成分Ｃを遊離基開始剤の存在下に成分Ｄの一部ｘｋＤとまたは成分Ｄ’の一部ｘｎＤ’と反応させ、得られる反応溶液を第二段階で遊離基開始剤の存在下に成分Ｅの一部ｙｋＥと反応させ、その際に第一および第二段階の交番回数を個々の部分を消費するのに十分である様にするのが有利である。
【手続補正３】
【補正対象書類名】明細書
【補正対象項目名】００５７
【補正方法】変更
【補正の内容】
【００５７】
第一段階で成分Ｃを遊離基開始剤の存在下に成分Ｅの一部ｙｋＥと反応させ、そして得られる反応溶液を第二段階で遊離基開始剤の存在下に成分Ｄの一部ｘｋＤとまたは成分Ｄ’の一部ｘｎＤ’と反応させ、その際に第一および第二段階の交互に繰り返す回数が個々の分割量が消費するのに十分であるのが有利である。
【手続補正４】
【補正対象書類名】明細書
【補正対象項目名】００８０
【補正方法】変更
【補正の内容】
【００８０】
α，β−不飽和カルボン酸およびオレフィンと次亜リン酸塩および／または次あリン酸との比（モルベース）は好ましくは  ０．０１  ≦  ｘｋ  でそしてｙｋ  ≦ α、  α  ＝  １−３、  ｐ  ＝  ０．５〜３．０、およびｎ  ＝  １〜１００、特に好ましくは０．０５  ≦  ｘｋ  でそして  ｙｋ  ≦ α，  α  ＝  １〜１．５、ｐ  ＝  ０．８〜１．２、ｎ  ＝  ２−２０である。
【手続補正５】
【補正対象書類名】明細書
【補正対象項目名】００８３
【補正方法】変更
【補正の内容】
【００８３】
ｐＨを鉱酸、酸性塩、カルボン酸、アルカリおよび／または電解質、例えば硫酸水素ナトリウム、亜硫酸水素ナトリウムおよび／または亜硫酸水素カリウムを用いて調整するのが有利である。
【手続補正６】
【補正対象書類名】明細書
【補正対象項目名】００９０
【補正方法】変更
【補正の内容】
【００９０】
水溶性アゾ化合物を遊離基開始剤として使用するのが有利である。
【手続補正７】
【補正対象書類名】明細書
【補正対象項目名】０１０６
【補正方法】変更
【補正の内容】
【０１０６】
アルキレンオキサイドとアンモニアまたは第一または第二アミン類、硫化水素またはメルカプタン、燐のオキシ酸、Ｃ２〜Ｃ６−カルボン酸およびＣ２〜Ｃ６−ジカルボン酸との反応生成物を用いることも可能である。エチレンオキサイドと窒素化合物との特に有利な反応生成物はトリエタノールアミン、メチルジエタノールアミン、ｎ−ブチルジエタノールアミン、ｎ−ドデシルジエタノールアミン、ジメチルエタノールアミン、ｎ−ブチルメチルエタノールアミン、ジ−ｎ−ブチルエタノールアミン、ｎ−ドデシルメチルエタノールアミン、テトラヒドロキシエチルエチレンジアミンまたはペンタヒドロキシエチルジエチレントリアミンである。
【手続補正８】
【補正対象書類名】明細書
【補正対象項目名】０１１４
【補正方法】変更
【補正の内容】
【０１１４】
遊離な装置は攪拌式タンク、攪拌式タンクカスケード、流動管、気泡塔およびスクランバーである。
【手続補正９】
【補正対象書類名】明細書
【補正対象項目名】０１１８
【補正方法】変更
【補正の内容】
【０１１８】
本発明の安定化難燃剤の好ましい添加物は酸化防止剤、例えば芳香族アミン類、立体障害フェノール類（ブチル化ヒドロキシトルエン（ＢＨＴ））、チオビスフェノール、比較的高分子量のポリフェノール類、テトラキス（メチレン［２，５−ジ第三ブチル−４−ヒドロキシヒドロシナマート］）メタン  （（Ｒ）Ｉｒｇａｎｏｘ  １０１０）、オクチルデシル３，５−ジ第三ブチル−４−ヒドロキシヒドロシナマート  （（Ｒ）Ｉｒｇａｎｏｘ  １０７６）、  オルガノホスフィット類  （トリス（ノニルフェニル）  ホスフィット  （ＴＮＰＰ））、チオエステル類（ジステアリル３，３‘−チオジプロピオナート、ジトリデシル３，３’−チオジプロピオナート、ジラウリル３，３‘−チオジプロピオナート）、金属不活性化剤  （（Ｒ）Ｉｒｇａｎｏｘ  １０２４）、ビタミンＥ  （α−トコフェロール）、ラクトンまたはヒドロキシアミンである。
【手続補正１０】
【補正対象書類名】明細書
【補正対象項目名】０１２１
【補正方法】変更
【補正の内容】
【０１２１】
他の有利な添加物は、アルミナ三水和物、酸化アンチモン、臭素化芳香族化合物または脂環式炭化水素、フェノール、エーテル、クロロパラフィン、ヘキサクロロシクロペンタジエン付加物（（Ｒ）Ｄｅｃｈｌｏｒａｎ  Ｐｌｕｓ、製造元：  Ｏｃｃｉｄｅｎｔａｌ  Ｃｈｅｍｉｃａｌ  Ｃｏ）、赤燐、メラミン誘導体、メラミンシアヌレート類、アンモニウムポリホスファート類および水酸化マグネシウムである。
【手続補正１１】
【補正対象書類名】明細書
【補正対象項目名】０１２２
【補正方法】変更
【補正の内容】
【０１２２】
他の有利な添加物は熱安定剤、例には鉛安定剤（二塩基性フタル酸鉛、二塩基性ステアリン酸鉛、珪酸鉛、一および三塩基性硫酸鉛、二塩基性カルボン酸鉛、二塩基性ホスフィン酸鉛）、混合金属塩（２−エチルヘキシルカルボン酸のバリウム−カドミウム塩、バリウム−亜鉛塩およびカルシウム−亜鉛塩）、ステアリン酸、リシノール酸および／またはラウリン酸、および置換されたフェノール類、有機錫安定剤（モノ−およびジアルキル錫メルカプチド類（チオグリコーレート類）、ジアルキル錫カルボキシレート類（マレイエート類、ラウレート類、錫エステル類）、第二の熱安定剤（アルキル／アリールオルガノホスフィット類、不飽和脂肪酸と脂肪酸エステルのエポキシ化合物）である。
【手続補正１２】
【補正対象書類名】明細書
【補正対象項目名】０１４５
【補正方法】変更
【補正の内容】
【０１４５】
本発明に従って製造される難燃性ポリエステル成形材料はポリエステル成形体で使用するのが有利である。
【手続補正１３】
【補正対象書類名】明細書
【補正対象項目名】０１５３
【補正方法】変更
【補正の内容】
【０１５３】
他の有利な適するポリスチレン類はスチレンまたはα−メチルスチレン、例えばのグラフトコポリマー、例えばポリブタジエンにスチレンが、ポリブタジエン−スチレン−コポリマーにスチレンがまたはポリブタジエン−アクリロニトリルコポリマーにスチレンが、ポリブタジエンにスチレンおよびアクリルニトリル（あるいはメタクリロニトリル）がグラフトしたグラフトコポリマー；ポリブタジエンにスチレン、アクリロニトリルおよびメタクリル酸メチルがグラフトしたグラフトコポリマー；ポリブタジエンにスチレンおよび無水マレイン酸がグラフトしたグラフトコポリマー；ポリブタジエンにスチレン、アクリロニトリルおよび無水マレイン酸またはマレインイミドがグラフトしたグラフトコポリマ；ポリブタジエンにスチレンおよびマレイミドが、ポリブタジエンにスチレンおよびアクリル酸アルキルあるいはメタクリル酸アルキルが、エチレン−プロピレン−ジエンターポリマーにスチレンおよびアクリロニトリルが、ポリアルキルアクリレートまたはポリアルキルメタクリレートにスチレンおよびアクリルニトリルが、アクリレート−ブタジエンコポリマーにスチレンおよびアクリルニトリルがグラフトしたグラフトコポリマーまたはこれらの混合物、例えばＡＢＳポリマー類、ＭＢＳポリマー類、ＡＳＡポリマー類またはＡＥＳポリマー類として知られるものがある。
【手続補正１４】
【補正対象書類名】明細書
【補正対象項目名】０１５７
【補正方法】変更
【補正の内容】
【０１５７】
例２（実施例）
加圧式反応器（ガラス製オートクレーブ）中で８６０  ｇ  の水に溶解した（６３６  ｇ  （６  ｍｏｌ）の次亜リン酸ナトリウムモノ水和物を最初の装入物として使用する。  ４３２  ｇ  （６  ｍｏｌ）  のアクリル酸および７３．４  ｇの７％  濃度過酸化水素溶液（アクリル酸を規準として２．５  ｍｏｌ％）を６５〜８０°Ｃで大気圧で２時間に亙って異なる容器から滴下する。次いでエチレンを反応器中に８０〜１０５℃で、減圧弁によって３  ｂａｒに調整しながら飽和するまで導入する。７３．４  ｇの７％濃度過酸化水素溶液（エチレンを規準として２．５  ｍｏｌ％）を６時間に亙って一定の攪拌（０．８  ｋＷ／ｍ３  のエネルギー供給量）下に２．５〜２．９ｂａｒのエチレン圧、８０〜１０５℃で一様に供給する。
【手続補正１５】
【補正対象書類名】明細書
【補正対象項目名】０１６９
【補正方法】変更
【補正の内容】
【０１６９】
例８（実施例）：
８６０ｇの水に溶解した６３６ｇ  （６  ｍｏｌ）の次亜リン酸ナトリウム一水和物を加圧式反応器（ガラス製オートクレーブ）中に最初の装入物として使用する。反応混合物を１００℃に加熱した後に、エチレンを反応器に３  ｂａｒに調整された減圧弁によって、飽和が達成されるまで導入する。９１．８６  ｇ  の７％濃度過酸化水素溶液（エチレンを規準として３．０  ｍｏｌ％）  を４時間に亙って一定の攪拌下に、２．５〜２．９  ｂａｒのエチレン圧でそして６０〜７０°Ｃの温度で一様  に供給する。圧力開放後に７３１．５ｇ  （６．３  ｍｏｌ）のアクリル酸ヒドロキシエチルおよび９１．８６ｇの７％濃度過酸化水素（アクリル酸ヒドロキシエチルを規準に３．０  ｍｏｌ）を６５〜７５°Ｃ、大気圧で  ２時間に亙って異なる供給容器から滴加する。